(57)【特許請求の範囲】
【請求項１】
（Ａ）窒素原子を含むエポキシ樹脂と、
（Ｂ）窒素原子を含まないエポキシ樹脂と、
（Ｃ）活性エステル基を有する化合物と、
（Ｄ）無機フィラーと、
を含有する硬化性樹脂組成物であって、
前記（Ａ）窒素原子を含むエポキシ樹脂および前記（Ｂ）窒素原子を含まないエポキシ樹脂におけるエポキシ基の総量の、前記（Ｃ）活性エステル基を有する化合物におけるエステル基の総量に対する比が０．２〜０．６であり、
前記（Ａ）窒素原子を含むエポキシ樹脂が、分子中に窒素原子を１個〜４個およびエポキシ基を３個以上有する３官能以上の多官能エポキシ樹脂であり、
前記（Ｂ）窒素原子を含まないエポキシ樹脂が、ビフェニルアラルキル型エポキシ樹脂であり、
前記（Ｃ）活性エステル基を有する化合物が、下記一般式（１）
【化１】
0006867459.tif 000019
（式中、Ｘ１はそれぞれ独立的にベンゼン環またはナフタレン環を有する基であり、ｋは０または１を表し、ｎは繰り返し単位の平均で０．２５〜１．５である。）で表される化合物であり、
前記（Ｄ）無機フィラーはシリカであり、
前記シリカの配合量は、硬化性樹脂組成物中の固形分を１００質量％とした場合、６５質量％以上であることを特徴とする硬化性樹脂組成物。
【請求項２】
（Ａ）窒素原子を含むエポキシ樹脂と、
（Ｂ）窒素原子を含まないエポキシ樹脂と、
（Ｃ）活性エステル基を有する化合物と、
（Ｄ）無機フィラーと、
を含有する硬化性樹脂組成物であって、
前記（Ａ）窒素原子を含むエポキシ樹脂および前記（Ｂ）窒素原子を含まないエポキシ樹脂におけるエポキシ基の総量の、前記（Ｃ）活性エステル基を有する化合物におけるエステル基の総量に対する比が０．２〜０．６であり、
前記（Ａ）窒素原子を含むエポキシ樹脂が、分子中に窒素原子を１個〜４個およびエポキシ基を３個以上有する３官能以上の多官能エポキシ樹脂であり、
前記（Ｂ）窒素原子を含まないエポキシ樹脂が、ビフェニルアラルキル型エポキシ樹脂であり、
前記（Ｃ）活性エステル基を有する化合物が、下記一般式（２）：
【化２】
0006867459.tif 000020
（式（２）中、Ｘ２はそれぞれ独立的に下記式（３）：
【化３】
0006867459.tif 000021
で表される基または下記式（４）： 
【化４】
0006867459.tif 000022
で表される基であり、
ｍは１〜６の整数であり、ｎはそれぞれ独立的に１〜５の整数であり、ｑはそれぞれ独立的に１〜６の整数であり、
式（３）中、ｋはそれぞれ独立的に１〜５の整数であり、
式（４）中、Ｙは上記式（３）で表される基（ｋはそれぞれ独立的に１〜５の整数）であり、ｔはそれぞれ独立的に０〜５の整数である）
で表される構造部位を有し、その両末端が一価のアリールオキシ基である構造を有する化合物であり、
前記（Ｄ）無機フィラーはシリカであり、
前記シリカの配合量は、硬化性樹脂組成物中の固形分を１００質量％とした場合、６５質量％以上であることを特徴とする硬化性樹脂組成物。
【請求項３】
前記シリカの配合量は、硬化性樹脂組成物中の固形分を１００質量％とした場合、７０質量％以上であることを特徴とする請求項１または２記載の硬化性樹脂組成物。
【請求項４】
前記（Ａ）窒素原子を含むエポキシ樹脂および前記（Ｂ）窒素原子を含まないエポキシ樹脂におけるエポキシ基の総量の、前記（Ｃ）活性エステル基を有する化合物におけるエステル基の総量に対する比が０．２〜０．５であることを特徴とする請求項１〜３のいずれか1項記載の硬化性樹脂組成物。
【請求項５】
前記（Ａ）窒素原子を含むエポキシ樹脂および前記（Ｂ）窒素原子を含まないエポキシ樹脂におけるエポキシ基の総量の、前記（Ｃ）活性エステル基を有する化合物におけるエステル基の総量に対する比が０．２〜０．４であることを特徴とする請求項１〜４のいずれか1項記載の硬化性樹脂組成物。
【請求項６】
請求項１〜５の何れか一項に記載の硬化性樹脂組成物を樹脂層として有することを特徴とするドライフィルム。
【請求項７】
銅箔またはキャリア付き銅箔上に、請求項１〜５の何れか一項に記載の硬化性樹脂組成物を樹脂層として有することを特徴とする樹脂付き銅箔。
【請求項８】
請求項１〜５の何れか一項に記載の硬化性樹脂組成物、請求項６に記載のドライフィルムの樹脂層、又は請求項７に記載の樹脂付き銅箔の樹脂層の硬化物。
【請求項９】
請求項８に記載の硬化物を有することを特徴とする電子部品。
【発明の詳細な説明】
【技術分野】
【０００１】
本発明は、硬化性樹脂組成物、ドライフィルム、樹脂付き銅箔、硬化物、及び電子部品に関し、特にエポキシ樹脂を含む熱硬化性の硬化性樹脂組成物、ドライフィルム、樹脂付き銅箔、硬化物、及び電子部品に関する。
【背景技術】
【０００２】
プリント配線板などの電子部品を形成する絶縁材料として、従来よりエポキシ樹脂を含有する熱硬化性樹脂組成物が用いられており、通常、硬化物に様々な特性を付与するために、種々の硬化剤がエポキシ樹脂と併用されている。
例えば、特許文献１は、エポキシ樹脂と、硬化剤としての活性エステル化合物及びトリアジン含有フェノール樹脂と、マレイミド化合物と、フェノキシ化合物と、を含むエポキシ樹脂組成物を開示する。特許文献１のエポキシ樹脂組成物によれば、得られた硬化物はめっき導体に対する高い密着力を示し、線膨張率が低い絶縁層を達成し得ることが開示されている。
【先行技術文献】
【特許文献】
【０００３】
【特許文献１】特許第５３９６８０５号公報
【発明の概要】
【発明が解決しようとする課題】
【０００４】
しかし、電子部品の絶縁層形成用の硬化性樹脂組成物には、めっき導体に対する高い密着性等のほか、信頼性の観点からその硬化物に高い耐熱性を付与することも求められる。さらに、近年、高速通信の採用、すなわち、高周波化に伴い、伝送損失が増加傾向にあるため、電子部品の絶縁材料には伝送損失を抑制することができる低誘電正接化が要求されている。
しかし、従来の硬化性樹脂組成物により各特性の何れか一つを向上させることは比較的容易だが、全ての特性をまんべんなく向上させることは困難である。例えば、エポキシ樹脂は硬化物の強度やめっき導体に対する高い密着性に寄与する成分であるが、エポキシ樹脂の配合量によっては硬化物の誘電正接を増加させてしまったり、めっき導体に対する密着性が低下するなど、それらの特性を同時に満足させることが困難になることが発明者らの検討によりわかってきている。
前記課題を鑑みた本発明の目的は、高い耐熱性、低誘電正接、及び導体に対する高い密着性を備えた硬化物が得られる熱硬化性樹脂組成物、該組成物から得られる樹脂層を有するドライフィルム、樹脂付き銅箔、硬化物、及び電子部品を提供することにある。
【課題を解決するための手段】
【０００５】
本発明の目的は、（Ａ）窒素原子を含むエポキシ樹脂と、
（Ｂ）窒素原子を含まないエポキシ樹脂と、
（Ｃ）活性エステル基を有する化合物と、
（Ｄ）無機フィラーと、
を含有する硬化性樹脂組成物であって、
（Ａ）窒素原子を含むエポキシ樹脂および（Ｂ）窒素原子を含まないエポキシ樹脂におけるエポキシ基の総量の、（Ｃ）活性エステル基を有する化合物におけるエステル基の総量に対する比が０．２〜０．６であることを特徴とする硬化性樹脂組成物により達成されることが見出された。
本発明の硬化性樹脂組成物で用いられる（Ｃ）活性エステル基を有する化合物は、下記一般式（１）
【化１】
0006867459.tif 000002
（式中、Ｘ１はそれぞれ独立的にベンゼン環またはナフタレン環を有する基であり、ｋは０または１を表し、ｎは繰り返し単位の平均で０．２５〜１．５である。）で表される化合物であること、または
下記一般式（２）：
【化２】
0006867459.tif 000003
（式（２）中、Ｘ２はそれぞれ独立的に下記式（３）：
【化３】
0006867459.tif 000004
で表される基または下記式（４）： 
【化４】
0006867459.tif 000005
で表される基であり、
ｍは１〜６の整数であり、ｎはそれぞれ独立的に１〜５の整数であり、ｑはそれぞれ独立的に１〜６の整数であり、
式（３）中、ｋはそれぞれ独立的に１〜５の整数であり、
式（４）中、Ｙは上記式（３）で表される基（ｋはそれぞれ独立的に１〜５の整数）であり、ｔはそれぞれ独立的に０〜５の整数である）
で表される構造部位を有し、その両末端が一価のアリールオキシ基である構造を有する化合物であることが好ましい。
さらに、本発明の目的は、上記硬化性樹脂組成物を樹脂層として有することを特徴とするドライフィルム、
銅箔またはキャリア付き銅箔上に、上記の硬化性樹脂組成物を樹脂層として有することを特徴とする樹脂付き銅箔、
上記硬化性樹脂組成物、ドライフィルムの樹脂層、又は樹脂付き銅箔の樹脂層の硬化物、および
上記の硬化物を有することを特徴とする電子部品によっても、それぞれ達成される。
【発明の効果】
【０００６】
本発明の硬化性樹脂組成物によれば、得られた硬化物は高い耐熱性、低誘電正接、及び導体に対する高い密着性を兼ね備えたものとなる。また、本発明の硬化性樹脂組成物から得られる樹脂層を有するドライフィルム、本発明の硬化性樹脂組成物から得られる樹脂層を有する樹脂付き銅箔、本発明の硬化性樹脂組成物、ドライフィルムの樹脂層または樹脂付き銅箔の樹脂層の硬化物、この硬化物を有する電子部品についても、それぞれ同様に高い耐熱性、低誘電正接、及び導体に対する高い密着性を兼ね備えたものとなる。
【発明を実施するための形態】
【０００７】
＜硬化性樹脂組成物＞
本発明の硬化性樹脂組成物は、
（Ａ）窒素原子を含むエポキシ樹脂（Ａ成分ともいう）と、
（Ｂ）窒素原子を含まないエポキシ樹脂（Ｂ成分ともいう）と、
（Ｃ）活性エステル基を有する化合物（Ｃ成分ともいう）と、
（Ｄ）無機フィラー（Ｄ成分ともいう）と、を含有し、
（Ａ）窒素原子を含むエポキシ樹脂および（Ｂ）窒素原子を含まないエポキシ樹脂におけるエポキシ基の総量の、（Ｃ）活性エステル基を有する化合物におけるエステル基の総量に対する比が０．２〜０．６であることを特徴とするものである。
【０００８】
上述のエポキシ基の総量とは、（ｉ）組成物中に含まれる（Ａ）窒素原子を含むエポキシ樹脂の配合量を、（Ａ）窒素原子を含むエポキシ樹脂のエポキシ当量で除した値と、（ｉｉ）組成物中に含まれる（Ｂ）窒素原子を含まないエポキシ樹脂の配合量を（Ｂ）窒素原子を含まないエポキシ樹脂のエポキシ当量で除した値と、の和である。また、（Ｃ）活性エステル基を有する化合物の活性エステル基の総量は、組成物中に含まれる（Ｃ）活性エステル基を有する化合物の配合量を、（Ｃ）活性エステル基を有する化合物の活性エステル当量で除して求めることができる。なお、Ａ〜Ｃ成分は、それぞれ後述のようにそれぞれ複数種類の化合物を含むものであってもよいが、その場合には各化合物ごとに、配合量をエポキシ当量または活性エステル当量で除して、エポキシ基の総量またはエステル基の総量を求める。
【０００９】
本発明の硬化性樹脂組成物において、Ａ成分〜Ｄ成分を含有し、かつ、前記総量の比（Ａ成分及びＢ成分中のエポキシ基の総量のエステル基の総量に対する比）が０．２〜０．６であることにより、高い耐熱性、低誘電正接、及び導体に対する高い密着性を兼ね備えた硬化物を得ることができる。
上記総量の比は、導体に対する高い密着性を有しながら、ガラス転移温度（Ｔｇ）が高く、低誘電正接の硬化物が得られることから、前記総量の比は、０．２〜０．５であることがより好ましく、０．２〜０．４であることが特に好ましい。
【００１０】
以下に、本発明の熱硬化性樹脂組成物が含有する各成分について説明する。なお、本明細書において、数値範囲を「〜」で表記する場合、それらの数値を含む範囲（即ち、・・・以上・・・以下）を意味するものとする。
【００１１】
［（Ａ）窒素原子を含むエポキシ樹脂］
本発明の熱硬化性樹脂組成物は、（Ａ）窒素原子を含むエポキシ樹脂を含む。（Ａ）窒素原子を含むエポキシ樹脂は、1個以上の窒素原子とエポキシ基を有する化合物である。その例としては、分子中に、窒素原子を１個〜４個およびエポキシ基を２個有する２官能性エポキシ樹脂、分子中に窒素原子を１個〜４個およびエポキシ基を３個以上有する多官能エポキシ樹脂等が挙げられる。なお、窒素原子を含むものであれば水素添加されたエポキシ樹脂であってもよい。
【００１２】
（Ａ）窒素原子を含むエポキシ樹脂は下記（Ａ−１）、（Ａ−２）または（Ａ−３）で表され、
【化５】
0006867459.tif 000006
式中、Ｘは、フェニレン、ナフタレン、ビフェニレン、メチレンジフェニル
【化６】
0006867459.tif 000007
であり、Ｘは、１個〜６個、好ましくは１個または２個の、炭素数１以上３以下のアルキル、特にメチルにより置換されていてもよい）、
更に、式中複数のＲはそれぞれ独立的に、グリシジル基、アルキル基、または水素原子であるが、１個以上、好ましくは２個以上のＲはグリシジル基である。アルキル基としては、例えば、炭素数が１以上６以下、好ましくは炭素数が１以上３以下の、直鎖状又は分岐鎖状のアルキル基が挙げられる。より具体的には、メチル基、エチル基、プロピル基、イソプロピル基、ブチル基、イソブチル基、ｓｅｃ−ブチル基、ｔｅｒｔ−ブチル基、ペンチル基、ヘキシル基等が挙げられ、メチル基、エチル基であることがより好ましい。
（Ａ）窒素原子を含むエポキシ樹脂の他の例としては、ヘテロ環骨格、例えばトリアジン骨格を有するエポキシ樹脂も含まれる。例えば、トリグリシジルイソシアヌレート（日産化学社製ＴＥＰＩＣ−ＶＬなどのＴＥＰＩＣシリーズが挙げられる。
【００１３】
（Ａ）窒素原子を含むエポキシ樹脂のうち、１〜４個、特に３または４個のエポキシ基を有するグリシジルアミン型エポキシ樹脂が好ましい。３官能または４官能グリシジルアミン型エポキシ樹脂の具体例としては、Ｎ，Ｎ，Ｏ−トリグリシジル−ｍ−アミノフェノール（ハンツマン・アドバンスト・マテリアルズ社製、アラルダイト（登録商標）ＭＹ０６００）、Ｎ，Ｎ，Ｏ−トリグリシジル−４−アミノ−３−メチルフェノール、Ｎ，Ｎ，Ｎ’，Ｎ’−テトラグリシジル−４，４’−メチレンジアニリン（三菱ケミカル株式会社製、ｊＥＲ（登録商標）６０４）、テトラグリシジルジアミノジフェニルメタン（ハンツマン・アドバンスト・マテリアルズ社製、アラルダイト（登録商標）ＭＹ７２１）Ｎ，Ｎ-ビス(オキシラニルメチル)-４-(オキシラニルメトキシ)アニリン（Ｎ，Ｎ，Ｏ−トリグリシジル−ｐ−アミノフェノール、三菱ケミカル株式会社製、ｊＥＲ（登録商標）６３０およびＪＥＲ（登録商標）６３０ＬＳＤ、またはＡＤＥＫＡ社製ＥＰ−３９５０ＳおよびＥＰ−３９５０ＳＬ、ハンツマン・アドバンスト・マテリアルズ社製アラルダイト（登録商標）ＭＹ０５００、）、Ｎ，Ｎ，Ｎ’，Ｎ’−テトラグリシジル−２，２’−ジエチル−４，４’−メチレンジアニリン、Ｎ，Ｎ，Ｎ’，Ｎ’−テトラグリシジル−ｍ−キシリレンジアミン、
２官能グリシジルアミン型エポキシ樹脂の具体例としては、Ｎ，Ｎ−ジグリシジルアニリン、Ｎ，Ｎ−ビス（オキシラニルメチル）−２−(メチルアニリン)（Ｎ，Ｎ−ジグリシジル−ｏ−トルイジン、ＡＤＥＫＡ社製 ＥＰ−３９８０Ｓ）を挙げることができる。
このほか、エポキシ樹脂をウレタン変性した材料を（Ａ）窒素原子を含むエポキシ樹脂として用いることも可能であり、具体例としてはＡＤＥＫＡ社製のＥＰＵ−７３Ｂを挙げることができる。
【００１４】
（Ａ）窒素原子を含むエポキシ樹脂は、固形エポキシ樹脂、半固形エポキシ樹脂、液状エポキシ樹脂の何れであってもよいが、ドライフィルムや樹脂付き銅箔の製造の点で液状または半固形のエポキシ樹脂、特に液状または半固形のグリシジルアミン型のエポキシ樹脂を用いることが好ましい。
【００１５】
本明細書において、固形エポキシ樹脂とは４０℃で固体状であるエポキシ樹脂をいい、半固形エポキシ樹脂とは２０℃で固体状であり、４０℃で液状であるエポキシ樹脂をいい、液状エポキシ樹脂とは２０℃で液状のエポキシ樹脂をいう。液状の判定は、危険物の試験及び性状に関する省令（平成元年自治省令第１号）の別紙第２の「液状の確認方法」に準じて行う。例えば、特開２０１６−０７９３８４の段落２３〜２５に記載の方法にて行なう。
【００１６】
（Ａ）窒素原子を含むエポキシ樹脂、特にグリシジルアミン型エポキシ樹脂を樹脂組成物の硬化成分として用いた場合、従来は、硬化物の架橋密度が高くなり、高い耐熱性は得られるものの、誘電特性が悪化すると考えられていた。
一方で、活性エステル基を有する化合物は、フェノール系硬化剤よりも導体に対する密着性が低いことが知られているため、上記比率のようにエポキシ基よりも活性エステル基の方が多い硬化性樹脂組成物においては、導体に対する密着性が悪くなると考えられていた。しかしながら、本発明の硬化性樹脂組成物では、（Ａ）窒素原子を含むエポキシ樹脂を用いるにもかかわらず、（Ｂ）窒素原子を含まないエポキシ樹脂、（Ｃ）活性エステル基を有する化合物および（Ｄ）無機フィラーを併用し、かつ、（Ａ）、（Ｂ）エポキシ樹脂と（Ｃ）活性エステル基を有する化合物との比を活性エステル基の方が多い特定範囲にしたことにより、高い耐熱性、低誘電正接、及び導体に対する高い密着性の全てを兼ね備えた硬化物が得られる。このような効果が得られた一因としては、（Ａ）窒素原子を含むエポキシ樹脂を含有する樹脂組成物が適度な架橋密度で硬化したことによるものと考えられる。
【００１７】
［（Ｂ）窒素原子を含まないエポキシ樹脂］
本発明の硬化性樹脂組成物は、（Ａ）窒素原子を含むエポキシ樹脂の他に、（Ｂ）窒素原子を含まないエポキシ樹脂を更に含む。（Ｂ）窒素原子を含まないエポキシ樹脂は、エポキシ基を有する樹脂であり、従来公知のものをいずれも使用することができ、好ましくは分子中にエポキシ基を２個有する２官能性エポキシ樹脂、分子中にエポキシ基を３個以上有する多官能エポキシ樹脂等が挙げられる。なお、水素添加されたエポキシ樹脂であってもよい。また、（Ｂ）窒素原子を含まないエポキシ樹脂は、固形エポキシ樹脂、半固形エポキシ樹脂、液状エポキシ樹脂の何れか１種または２種以上であってもよいが、固形エポキシ樹脂であることが好ましい。固形、半固形、液状エポキシ樹脂の定義、およびその判定方法は、（Ａ）窒素原子を含むエポキシ樹脂について上述したとおりである。
【００１８】
（Ｂ）窒素原子を含まないエポキシ樹脂として使用される固形エポキシ樹脂としては、ＤＩＣ社製ＥＰＩＣＬＯＮ  ＨＰ−４７００（ナフタレン型エポキシ樹脂）、日本化薬社製ＮＣ−７０００Ｌ（ナフタレン骨格含有多官能固形エポキシ樹脂）、新日鐵化学社製ＥＳＮ−４７５Ｖ等のナフタレン型エポキシ樹脂；日本化薬社製ＥＰＰＮ−５０２Ｈ（トリスフェノールエポキシ樹脂）等のフェノール類とフェノール性水酸基を有する芳香族アルデヒドとの縮合物のエポキシ化物（トリスフェノール型エポキシ樹脂）；ＤＩＣ社製ＥＰＩＣＬＯＮ  ＨＰ−７２００Ｈ（ジシクロペンタジエン骨格含有多官能固形エポキシ樹脂）等のジシクロペンタジエンアラルキル型エポキシ樹脂；日本化薬社製ＮＣ−３０００Ｈ、ＮＣ−３０００Ｌ（ビフェニル骨格含有多官能固形エポキシ樹脂）等のビフェニルアラルキル型エポキシ樹脂；ＤＩＣ社製ＥＰＩＣＬＯＮ  Ｎ６６０、ＥＰＩＣＬＯＮ  Ｎ６９０、日本化薬社製ＥＯＣＮ−１０４Ｓ等のノボラック型エポキシ樹脂；三菱ケミカル社製ＹＸ−４０００等のビフェニル型エポキシ樹脂；新日鉄住金化学社製ＴＸ０７１２等のリン含有エポキシ樹脂が挙げられる。固形エポキシ樹脂を含むことにより、硬化物のガラス転移温度が高くなり耐熱性に優れる。固形エポキシ樹脂の中でも、より高Ｔｇかつ低誘電正接の硬化物が得られることから、ＥＳＮ−４７５ＶやＮＣ３０００Ｈのように、芳香族化合物と、フェノールやナフトールがメチレン鎖で繋がった骨格を有するエポキシ樹脂が好ましい。
【００１９】
半固形エポキシ樹脂としては、ＤＩＣ社製ＥＰＩＣＬＯＮ  ８６０、ＥＰＩＣＬＯＮ  ９００−ＩＭ、ＥＰＩＣＬＯＮ  ＥＸＡ―４８１６、ＥＰＩＣＬＯＮ  ＥＸＡ−４８２２、東都化成社製エポトートＹＤ−１３４、三菱ケミカル社製ｊＥＲ８３４、ｊＥＲ８７２、住友化学社製ＥＬＡ−１３４等のビスフェノールＡ型エポキシ樹脂；ＤＩＣ社製ＥＰＩＣＬＯＮ  ＨＰ−４０３２等のナフタレン型エポキシ樹脂；ＤＩＣ社製ＥＰＩＣＬＯＮ  Ｎ−７４０等のフェノールノボラック型エポキシ樹脂等が挙げられる。半固形状エポキシ樹脂を含むことにより、硬化物のガラス転移温度（Ｔｇ）が高く、線熱膨張係数（ＣＴＥ）が低くなり、クラック耐性に優れる。また、半固形エポキシ樹脂を含むことにより、ドライフィルムの保存安定性に優れ、割れや剥がれを防止することができる。
【００２０】
液状エポキシ樹脂としては、ビスフェノールＡ型エポキシ樹脂、ビスフェノールＦ型エポキシ樹脂、ビスフェノールＡＦ型エポキシ樹脂、フェノールノボラック型エポキシ樹脂、ｔｅｒｔ−ブチル−カテコール型エポキシ樹脂、脂環式エポキシ樹脂、窒素以外のヘテロ原子を含む複素環式エポキシ樹脂等が挙げられる。液状エポキシ樹脂を含むことにより、ドライフィルムのしなやかさを向上させることができる。
（Ｂ）窒素原子を含まないエポキシ樹脂として、また、固形エポキシ樹脂と液状エポキシ樹脂と半固形エポキシ樹脂とを併用してもよい。
【００２１】
いずれの場合にも、（Ａ）窒素原子を含むエポキシ樹脂と、（Ｂ）窒素原子を含まないエポキシ樹脂の合計質量における、液状エポキシ樹脂と半固形エポキシ樹脂の割合を５％〜５０％の範囲にすることが好ましい。これによりドライフィルムの樹脂層のタックフリー性および柔軟性のバランスが良好となる。
【００２２】
（Ａ）窒素原子を含むエポキシ樹脂と、（Ｂ）窒素原子を含まないエポキシ樹脂は、それぞれ１種を単独で用いてもよく、２種以上を組み合わせて用いてもよい。（Ａ）窒素原子を含むエポキシ樹脂と（Ｂ）窒素原子を含まないエポキシ樹脂の配合量は、硬化性樹脂組成物中の固形分を１００質量％に対して、より低熱膨張係数かつ低吸湿性の硬化物が得られることから、４０質量％以下であることが好ましく、３５質量％以下であることがより好ましく、３０質量％以下であることがさらにより好ましく、２０質量％以下であることが特に好ましい。また、硬化性の観点から、下限が１質量％以上であることが好ましく、３質量％以上であることがより好ましい。
また、（Ａ）窒素原子を含むエポキシ樹脂(Ａ成分)と（Ｂ）窒素原子を含まないエポキシ樹脂（Ｂ成分）の合計質量におけてＡ成分が占める質量の割合は、０．１〜０．６（（Ａ）/（Ａ）＋（Ｂ））であることが好ましい。
【００２３】
本発明の硬化性樹脂組成物は、本発明の効果を損なわない範囲で、（Ａ）窒素原子を含むエポキシ樹脂および（Ｂ）窒素原子を含まないエポキシ樹脂以外の熱硬化性樹脂を含有してもよく、例えば、イソシアネート化合物、ブロックイソシアネート化合物、アミノ樹脂、ベンゾオキサジン樹脂、カルボジイミド樹脂、シクロカーボネート化合物、多官能オキセタン化合物、エピスルフィド樹脂、マレイミド樹脂などの公知慣用の熱硬化性樹脂を使用することができる。
【００２４】
［（Ｃ）活性エステル基を有する化合物］
本発明の硬化性樹脂組成物は、Ａ成分およびＢ成分の硬化剤として（Ｃ）活性エステル基を有する化合物を含む。
（Ｃ）活性エステル基を有する化合物は、一分子中に１個以上、好ましくは２個以上の活性エステル基.を有する化合物である。活性エステル基を有する化合物は、一般に、カルボン酸化合物とヒドロキシ化合物との縮合反応によって得ることができる。中でも、ヒドロキシ化合物としてフェノール化合物またはナフトール化合物を用いて得られる活性エステル基を有する化合物が好ましい。フェノール化合物またはナフトール化合物としては、ハイドロキノン、レゾルシン、ビスフェノールＡ、ビスフェノールＦ、ビスフェノールＳ、フェノールフタリン、メチル化ビスフェノールＡ、メチル化ビスフェノールＦ、メチル化ビスフェノールＳ、フェノール、ｏ−クレゾール、ｍ−クレゾール、ｐ−クレゾール、カテコール、α−ナフトール、β−ナフトール、１，５−ジヒドロキシナフタレン、１，６−ジヒドロキシナフタレン、２，６−ジヒドロキシナフタレン、ジヒドロキシベンゾフェノン、トリヒドロキシベンゾフェノン、テトラヒドロキシベンゾフェノン、フロログルシン、ベンゼントリオール、ジシクロペンタジエニルジフェノール、フェノールノボラック等が挙げられる。また、（Ｃ）活性エステル基を有する化合物としては、ナフタレンジオールアルキル／安息香酸型でもよい。（Ｃ）活性エステル基を有する化合物は、１種を単独で用いてもよく、２種以上を組み合わせて用いてもよい。（Ｃ）活性エステル基を有する化合物としては、ベンゼン、α−ナフトール、β−ナフトールおよびジシクロペンタジエン骨格のいずれかを有するものが好ましい。
【００２５】
（Ｃ）活性エステル基を有する化合物の配合量は、樹脂組成物中の固形分を１００質量％とした場合、硬化物の強度の観点から、上限が４０質量％以下であることが好ましく、３０質量％以下であることが特に好ましい。また、より低誘電正接の硬化物が得られることから、下限が３質量％以上であることが好ましく、５質量％以上であることがより好ましい。本発明の硬化性樹脂組成物においては、（Ａ）窒素原子を含むエポキシ樹脂および（Ｂ）窒素原子を含まないエポキシ樹脂におけるエポキシ基の総量の、（Ｃ）活性エステル基を有する化合物におけるエステル基の総量に対する比が０．２〜０．６とされることから、これを考慮して、（Ｃ）活性エステル基を有する化合物の使用量を決定することは言うまでもない。
【００２６】
（Ｃ）活性エステル基を有する化合物の中でも、下記（Ｃ１）および（Ｃ２）の活性エステル基を有する化合物を好適に用いることができる。
【００２７】
（Ｃ１）
（Ｃ１）活性エステル基を有する化合物（活性エステル化合物ともいう）は、（ｃ１）脂肪族環状炭化水素基を介してフェノール類が結節された分子構造を有するフェノール樹脂、（ｃ２）芳香族ジカルボン酸またはそのハライド、および、（ｃ３）芳香族モノヒドロキシ化合物を反応させて得られる構造を有するものである。前記（ｃ２）芳香族ジカルボン酸またはそのハライド中のカルボキシル基または酸ハライド基１モルに対して、前記（ｃ１）フェノール樹脂中のフェノール性水酸基が０．０５〜０．７５モル、前記（ｃ３）芳香族モノヒドロキシ化合物が０．２５〜０．９５モルとなる割合で反応させて得られる構造を有するものが好ましい。
【００２８】
ここで（ｃ１）フェノール樹脂において、脂肪族環状炭化水素基を介してフェノール類が結節された分子構造とは、１分子中に二重結合を２個含有する不飽和脂肪族環状炭化水素化合物とフェノール類とを重付加反応させて得られる構造が挙げられる。ここで、フェノール類としては、無置換フェノール、およびアルキル基、アルケニル基、アリル基、アリール基、アラルキル基或いはハロゲン基等が１個または複数個置換した置換フェノール類が挙げられる。置換フェノールの具体的としては、クレゾール、キシレノール、エチルフェノール、イソプロピルフェノール、ブチルフェノール、オクチルフェノール、ノニルフェノール、ビニルフェノール、イソプロペニルフェノール、アリルフェノール、フェニルフェノール、ベンジルフェノール、クロルフェノール、ブロムフェノール、ナフトール、ジヒドロキシナフタレン等が例示されるが、これらに限定されるものではない。またこれらの混合物を用いても構わない。これらの中でも流動性および硬化性が優れる点から無置換フェノールが特に好ましい。
【００２９】
また、不飽和脂環族環状炭化水素化合物としては、具体的には、ジシクロペンタジエン、テトラヒドロインデン、４−ビニルシクロヘキセン、５−ビニルノルボナ−２−エン、α−ピネン、β−ピネン、リモネン等が挙げられる。これらの中でも特性バランス、特に耐熱性、吸湿性の点からジシクロペンタジエンが好ましい。またジシクロペンタジエンは石油留分中に含まれることから、工業用ジシクロペンタジエンには他の脂肪族或いは芳香族性ジエン類等が不純物として含有されることがあるが、耐熱性、硬化性、成形性等を考慮すると、ジシクロペンタジエンの純度９０質量％以上の製品であることが望ましい。
【００３０】
次に、前記（ｃ２）芳香族ジカルボン酸またはそのハライドは、イソフタル酸、テレフタル酸、１，４−、２，３−、あるいは２，６−ナフタレンジカルボン酸等の芳香族ジカルボン酸、およびこれらの酸フッ化物、酸塩化物、酸臭化物、酸ヨウ化物等の酸ハロゲン化物が挙げられる。これらのなかでも特に反応性が良好である点から芳香族ジカルボン酸の酸塩化物であること、なかでもイソフタル酸のジクロライド、テレフタル酸のジクロライドが好ましく、特にイソフタル酸のジクロライドが好ましい。
【００３１】
次に、（ｃ３）芳香族モノヒドロキシ化合物としては、例えば、フェノール；ｏ−クレゾール、ｍ−クレゾール、ｐ−クレゾール、３，５−キシレノール等のアルキルフェノール類；ｏ−フェニルフェノール、ｐ−フェニルフェノール、２−ベンジルフェノール、４−ベンジルフェノール、４−（α−クミル）フェノール等のアラルキルフェノール類；α−ナフトール、β−ナフトール等のナフトール類が挙げられる。これらのなかでも、特に硬化物の誘電正接が低くなる点からα−ナフトール、β−ナフトールが好ましい。
【００３２】
（Ｃ１）活性エステル化合物は、（ｃ１）フェノール樹脂、（ｃ２）芳香族ジカルボン酸またはそのハライド、および、（ｃ３）芳香族モノヒドロキシ化合物を反応させて得られる構造を有するものであるが、特に、下記一般式（１）
【化７】
0006867459.tif 000008
（式中、Ｘ１はベンゼン環またはナフタレン環を有する基であり、ｋは０または１を表し、ｎは繰り返し単位の平均値で０．０５〜２．５である。）
で表される構造のものがとりわけ硬化物の誘電正接が低く、かつ、有機溶剤に溶解させた際の溶液粘度が低くなる点から好ましい。前記ベンゼン環またはナフタレン環を有する基は、特に限定されず、フェニル基、ナフチル基等でもよく、また、他の原子を介してベンゼン環またはナフタレン環が分子末端に結合していてもよく、置換基を有していてもよい。また、（Ｃ１）活性エステル化合物は、その分子末端にナフタレン環を有するものであることが好ましい。
【００３３】
特に、上記一般式（１）においてｎの値、即ち、繰り返し単位の平均値が０．２５〜１．５の範囲にあるものが、溶液粘度が低くビルドアップ用ドライフィルムへの製造が容易となる点から好ましい。また、上記一般式（１）中、ｋの値は０であることが、高耐熱性と低誘電正接の観点から好ましい。
【００３４】
ここで上記一般式（１）中のｎは以下の様にして求めることができる。
［一般式（１）中のｎの求め方］
下記の条件にて行ったＧＰＣ測定によりｎ＝１、ｎ＝２、ｎ＝３、ｎ＝４のそれぞれに対応するスチレン換算分子量（α１、α２、α３、α４）と、ｎ＝１、ｎ＝２、ｎ＝３、ｎ＝４のそれぞれの理論分子量（β１、β２、β３、β４）との比率（β１／α１、β２／α２、β３／α３、β４／α４）を求め、これら（β１／α１〜β４／α４）の平均値を求める。ＧＰＣで求めた数平均分子量（Ｍｎ）にこの平均値を掛け合わせた数値を平均分子量とする。次いで、前記一般式（１）の分子量を前記平均分子量としてｎの値を算出する。
【００３５】
（ＧＰＣ測定条件）
測定装置：東ソー社製「ＨＬＣ−８２２０ ＧＰＣ」、
カラム：東ソー社製ガードカラム「ＨＸＬ−Ｌ」
＋東ソー社製「ＴＳＫ−ＧＥＬ Ｇ２０００ＨＸＬ」
＋東ソー社製「ＴＳＫ−ＧＥＬ Ｇ２０００ＨＸＬ」
＋東ソー社製「ＴＳＫ−ＧＥＬ Ｇ３０００ＨＸＬ」
＋東ソー社製「ＴＳＫ−ＧＥＬ Ｇ４０００ＨＸＬ」
検出器：ＲＩ（示差屈折径）
データ処理：東ソー社製「ＧＰＣ−８０２０モデルＩＩバージョン４．１０」
測定条件：カラム温度    ４０℃
展開溶媒    テトラヒドロフラン
流速        １．０ｍｌ／分
標準：前記「ＧＰＣ−８０２０モデルＩＩバージョン４．１０」の測定マニュアルに準拠して、分子量が既知の下記の単分散ポリスチレンを用いた。
（使用ポリスチレン）
東ソー社製「Ａ−５００」
東ソー社製「Ａ−１０００」
東ソー社製「Ａ−２５００」
東ソー社製「Ａ−５０００」
東ソー社製「Ｆ−１」
東ソー社製「Ｆ−２」
東ソー社製「Ｆ−４」
東ソー社製「Ｆ−１０」
東ソー社製「Ｆ−２０」
東ソー社製「Ｆ−４０」
東ソー社製「Ｆ−８０」
東ソー社製「Ｆ−１２８」
試料：樹脂固形分換算で１．０質量％のテトラヒドロフラン溶液をマイクロフィルターでろ過したもの（５０μｌ）。
【００３６】
（ｃ１）フェノール樹脂、（ｃ２）芳香族ジカルボン酸またはそのハライド、および、（ｃ３）芳香族モノヒドロキシ化合物を反応させる方法は、具体的には、これらの各成分をアルカリ触媒の存在下に反応させることができる。
ここで使用し得るアルカリ触媒としては、水酸化ナトリウム、水酸化カリウム、トリエチルアミン、ピリジン等が挙げられる。これらのなかでも特に水酸化ナトリウム、水酸化カリウムが水溶液の状態で使用することができ、生産性が良好となる点から好ましい。
【００３７】
前記反応は、具体的には有機溶媒の存在下、（ｃ１）フェノール樹脂、（ｃ２）芳香族ジカルボン酸またはそのハライド、および、（ｃ３）芳香族モノヒドロキシ化合物を混合し、前記アルカリ触媒またはその水溶液を連続的乃至断続的に滴下しながら反応させる方法が挙げられる。その際、アルカリ触媒の水溶液の濃度は、３．０〜３０％の範囲であることが好ましい。また、ここで使用し得る有機溶媒としては、トルエン、ジクロロメタンなどが挙げられる。
【００３８】
反応終了後は、アルカリ触媒の水溶液を用いている場合には、反応液を静置分液し、水層を取り除き、残った有機層を洗浄後の水層がほぼ中性になるまで繰り返し、目的とする樹脂を得ることができる。
【００３９】
このようにして得られる（Ｃ１）活性エステル基を有する化合物は、通常、有機溶媒溶液として得られる為、積層板用ワニスやビルドアップ用ドライフィルムとして用いる場合には、そのままで他の配合成分と混合し、更に、適宜、有機溶媒量を調節して目的とする熱硬化性樹脂組成物を製造することができる。なお、（Ｃ１）活性エステル化合物は、有機溶媒に溶解させて樹脂溶液とした際の溶融粘度が低いことを特徴としており、具体的には、固形分６５％のトルエン溶液の活性エステル基を有する化合物にした場合の溶液粘度が３００〜１０，０００ｍＰａ・ｓ（２５℃）となる。
【００４０】
（Ｃ２）
（Ｃ２）の活性エステル基を有する化合物は、下記一般式（２）：
【化８】
0006867459.tif 000009
で表される構造部位を有し且つその両末端が一価のアリールオキシ基である構造を有するものである。
【００４１】
（式（２）中、Ｘ２はそれぞれ独立的に下記式（３）：
【化９】
0006867459.tif 000010
で表される基または下記式（４）： 
【化１０】
0006867459.tif 000011
で表される基であり、ｍは１〜６の整数であり、ｎはそれぞれ独立的に１〜５の整数であり、ｑはそれぞれ独立的に０〜６の整数であり、式（３）中、ｋはそれぞれ独立的に１〜５の整数であり、式（４）中、Ｙは上記式（３）で表される基（ｋはそれぞれ独立的に１〜５の整数）であり、ｔはそれぞれ独立的に０〜５の整数である）
【００４２】
（Ｃ２）の活性エステル基を有する化合物は、前記一般式（２）中の
【化１１】
0006867459.tif 000012
で表される部分構造が、水酸基当量が１７０〜２００グラム／当量の変性ナフタレン化合物の由来構造であることが好ましい。
【００４３】
式（２）中、ｍとｎの関係を明確にするために、以下、いくつかのパターンを例示するが（Ｃ２）の活性エステル基を有する化合物はこれらに限定されるものではない。
たとえば、ｍ＝１のとき、式（２）は下記式（２−Ｉ）の構造を表す。
【００４４】
【化１２】
0006867459.tif 000013
【００４５】
式（２−Ｉ）中、ｎは１〜５の整数であり、ｎが２以上の場合にはｑはそれぞれ独立的に０〜６の整数である。
【００４６】
また、たとえば、ｍ＝２のとき、式（２）は下記式（２−ＩＩ）の構造を表す。
【００４７】
【化１３】
0006867459.tif 000014
【００４８】
式（２−ＩＩ）中、ｎはそれぞれ独立的に１〜５の整数であり、ｎが２以上の場合には、ｑはそれぞれ独立的に０〜６の整数である。
【００４９】
（Ｃ２）の活性エステル基を有する化合物は、分子主骨格にナフチレンエーテル構造部位を有することから、より優れた耐熱性および難燃性を硬化物に付与できると共に、該構造部位が下記式（５）で表される構造部位で結合した構造を有することから、硬化物により優れた誘電特性を兼備させることができる。また、（Ｃ２）の活性エステル基を有する化合物の構造中、両末端の構造としてアリールオキシ基を有するものとしたことで、多層プリント基板用途においても十分高度な硬化物の耐熱分解性の向上が得られる。
【００５０】
【化１４】
0006867459.tif 000015
【００５１】
（Ｃ２）の活性エステル基を有する化合物は、特に、硬化物の耐熱性に優れる点から、その軟化点が１００〜２００℃の範囲、特に１００〜１９０℃の範囲にあるものが好ましい。
【００５２】
（Ｃ２）の活性エステル基を有する化合物において、式（２）中のｍは１〜６の整数であるものが挙げられる。なかでも、ｍが１〜５の整数であるものが好ましい。また、式（２）中のｎはそれぞれ独立的に１〜５の整数であるものが挙げられる。なかでも、ｎが１〜３の整数であるものが好ましい。
式（２）中、ｍとｎの関係を念のため記載するに、例えば、ｍが２以上の整数である場合、２以上のｎが生じるが、その際、ｎはそれぞれ独立的な値である。すなわち、前記ｎの数値範囲内であるかぎり、同じ値であってもよいし、異なる値であってもよい。
【００５３】
（Ｃ２）の活性エステル基を有する化合物において、式（２）中、ｑが１以上の場合、Ｘ２はナフタレン環構造中のいずれの位置に置換していてもよい。
【００５４】
前記構造の両末端のアリールオキシ基は、フェノール、クレゾール、ｐ−ｔ−ブチルフェノール（パラ−ターシャリーブチルフェノール）、１−ナフトール、２−ナフトールなどの一価フェノール系化合物由来のものが挙げられる。なかでも、硬化物の耐熱分解性の観点から、フェノキシ基、トリルオキシ基または１−ナフチルオキシ基が好ましく、１−ナフチルオキシ基がさらに好ましい。
【００５５】
以下、（Ｃ２）の活性エステル基を有する化合物の製造方法について詳述する。
（Ｃ２）の活性エステル基を有する化合物の製造方法は、ジヒドロキシナフタレン化合物とベンジルアルコールとを、酸触媒の存在下に反応させてベンジル変性ナフタレン化合物を得る工程（以下、この工程を「工程１」と略記する場合がある）、次いで、得られたベンジル変性ナフタレン化合物と芳香族ジカルボン酸塩化物と一価フェノール系化合物とを反応させる工程（以下、この工程を「工程２」と略記する場合がある）とから構成される。
【００５６】
即ち、まず工程１において前記ジヒドロキシナフタレン化合物と、ベンジルアルコールとを酸触媒の存在下に反応させることにより、ナフチレン構造を主骨格としてその両末端にフェノール性水酸基を有し、かつ、該ナフチレン構造の芳香核上にベンジル基がペンダント状に結合した構造のベンジル変性ナフタレン化合物を得ることができる。ここで、特筆すべきは、一般に、ジヒドロキシナフタレン化合物を酸触媒下にナフチレンエーテル化した場合、分子量の調節は極めて困難で、高分子量のものとなるのに対し、上記製造方法は、ベンジルアルコールを併用することによって、このような高分子量化を抑制でき、電子材料用途に好適な樹脂を得ることができる。
【００５７】
更に、ベンジルアルコールの使用量を調節することによって、目的とする前記ベンジル変性ナフタレン化合物中のベンジル基の含有率を調節できることに加え、前記ベンジル変性ナフタレン化合物の溶融粘度自体も調節することが可能となる。即ち、通常、前記ジヒドロキシナフタレン化合物と、ベンジルアルコールとの反応割合は、モル基準で前記ジヒドロキシナフタレン化合物とベンジルアルコールとの反応比率（ジヒドロキシナフタレン化合物）／（ベンジルアルコール）が１／０．１〜１／１０となる範囲から選択することができるが、耐熱性、難燃性、誘電特性、耐熱分解性とのバランスから、モル基準で前記ジヒドロキシナフタレン化合物とベンジルアルコールとの反応比率（ジヒドロキシナフタレン化合物）／（ベンジルアルコール）は１／０．５〜１／４．０となる範囲であることが好ましい。
【００５８】
ここで使用し得るジヒドロキシナフタレン化合物は、例えば、１，２−ジヒドロキシナフタレン、１，３−ジヒドロキシナフタレン、１，４−ジヒドロキシナフタレン、１，５−ジヒドロキシナフタレン、１，６−ジヒドロキシナフタレン、１，７−ジヒドロキシナフタレン、１，８−ジヒドロキシナフタレン、２，３−ジヒドロキシナフタレン、２，６−ジヒドロキシナフタレン、２，７−ジヒドロキシナフタレンなどが挙げられる。これらの中でも、得られるベンジル変性ナフタレン化合物の硬化物の難燃性が一層良好なものとなり、また、該硬化物の誘電正接も低くなり誘電特性が良好になる点から、１，６−ジヒドロキシナフタレンまたは２，７−ジヒドロキシナフタレンが好ましく、２，７−ジヒドロキシナフタレンがより好ましい。
【００５９】
前記工程１におけるジヒドロキシナフタレン化合物とベンジルアルコールとの反応において使用し得る酸触媒は、例えばリン酸、硫酸、塩酸などの無機酸、シュウ酸、ベンゼンスルホン酸、トルエンスルホン酸、メタンスルホン酸、フルオロメタンスルホン酸などの有機酸、塩化アルミニウム、塩化亜鉛、塩化第２錫、塩化第２鉄、ジエチル硫酸などのフリーデルクラフツ触媒が挙げられる。
【００６０】
また、上記した酸触媒の使用量は、目標とする変性率などにより適宜選択することができるが、例えば無機酸や有機酸の場合はジヒドロキシナフタレン化合物１００質量部に対し、０．００１〜５．０質量部、好ましくは０．０１〜３．０質量部なる範囲であり、フリーデルクラフツ触媒の場合はジヒドロキシナフタレン化合物１モルに対し、０．２〜３．０モル、好ましくは０．５〜２．０モルとなる範囲であることが好ましい。
【００６１】
前記工程１におけるジヒドロキシナフタレン化合物とベンジルアルコールとの反応は、無溶媒下で行うこともでき、反応系内の均一性を高める点から溶媒下で行うこともできる。かかる溶媒としては、例えば、エチレングリコールジメチルエーテル、エチレングリコールジエチルエーテル、エチレングリコールジプロピルエーテル、ジエチレングリコールジメチルエーテル、ジエチレングリコールジエチルエーテル、ジエチレングリコールジプロピルエーテル、エチレングリコールモノメチルエーテル、エチレングリコールモノエチルエーテル、エチレングリコールモノプロピルエーテル、ジエチレングリコールモノメチルエーテル、ジエチレングリコールモノエチルエーテル、ジエチレングリコールモノプロピルエーテル、ジエチレングリコールモノブチルエーテルなどのエチレングリコールやジエチレングリコールのモノまたはジエーテル；ベンゼン、トルエン、キシレンなどの非極性芳香族溶媒；ジメチルホルムアミドやジメチルスルホキシドなどの非プロトン性極性溶媒；クロロベンゼンなどが挙げられる。
【００６２】
前記工程１の反応を行う具体的方法は、無溶媒下で、或いは前記溶媒存在下でジヒドロキシナフタレン化合物、ベンジルアルコールおよび前記酸触媒を溶解させ、６０〜１８０℃、好ましくは８０〜１６０℃程度の温度条件下に行うことができる。また、反応時間は特に限定されるものではないが、１〜１０時間であることが好ましい。よって、当該反応は、具体的には、前記温度を１〜１０時間保持することによって行うことができる。また、反応中に生成する水を系外に分留管などを用いて留去することが、反応が速やかに進行して生産性が向上する点から好ましい。
【００６３】
また、得られるベンジル変性ナフタレン化合物の着色が大きい場合は、それを抑制するために、反応系に酸化防止剤や還元剤を添加しても良い。酸化防止剤としては、例えば２，６−ジアルキルフェノール誘導体などのヒンダードフェノール系化合物、２価のイオウ系化合物、３価のリン原子を含む亜リン酸エステル系化合物などが挙られる。還元剤としては、例えば次亜リン酸、亜リン酸、チオ硫酸、亜硫酸、ハイドロサルファイトまたはこれらの塩などが挙げられる。
【００６４】
反応終了後は、酸触媒を中和処理、水洗処理あるいは分解することにより除去し、抽出、蒸留などの一般的な操作により、目的とするフェノール性水酸基を有する樹脂を分離することができる。中和処理や水洗処理は常法に従って行えばよく、例えば、水酸化ナトリウム、水酸化カリウム、炭酸ナトリウム、アンモニア、トリエチレンテトラミン、アニリンなどの塩基性物質を中和剤として用いることができる。
【００６５】
ここで、前記芳香族ジカルボン酸塩化物としては、具体的には、フタル酸、イソフタル酸、テレフタル酸、２，６−ナフタレンジカルボン酸、１，６−ナフタレンジカルボン酸、２，７−ナフタレンジカルボン酸の酸塩化物などが挙げられる。なかでも、溶剤溶解性と耐熱性のバランスの点からイソフタル酸クロリド、テレフタル酸クロリドが好ましい。
【００６６】
前記一価フェノール系化合物としては、具体的には、フェノール、クレゾール、ｐ−ｔ−ブチルフェノール、１−ナフトール、２−ナフトールなどが挙げられる。なかでも、フェノール、クレゾール、１−ナフトールが、カルボン酸クロリドとの反応性が良好である点から好ましく、耐熱分解性が良好である点から１−ナフトールがさらに好ましい。
【００６７】
ここで、前記ベンジル変性ナフタレン化合物、芳香族ジカルボン酸塩化物、更に一価フェノール系化合物を反応させる方法は、具体的には、これらの各成分をアルカリ触媒の存在下に反応させることができる。
【００６８】
ここで使用し得るアルカリ触媒としては、水酸化ナトリウム、水酸化カリウム、トリエチルアミン、ピリジン等が挙げられる。これらのなかでも特に水酸化ナトリウム、水酸化カリウムが水溶液の状態で使用することができ、生産性が良好となる点から好ましい。
【００６９】
前記反応は、具体的には有機溶媒の存在下、前記した各成分を混合し、前記アルカリ触媒またはその水溶液を連続的または断続的に滴下しながら反応させることができる。その際、アルカリ触媒の水溶液の濃度は、３．０〜３０質量％の範囲であることが好ましい。また、ここで使用し得る有機溶媒としては、トルエン、ジクロロメタン、クロロホルムなどが挙げられる。
【００７０】
反応終了後は、アルカリ触媒の水溶液を用いている場合には、反応液を静置分液し、水層を取り除き、残った有機層を洗浄後の水層がほぼ中性になるまで繰り返し、目的とする樹脂を得ることができる。
【００７１】
このようにして得られる（Ｃ２）の活性エステル基を有する化合物は、その軟化点が１００〜２００℃であると、有機溶剤への溶解性が高くなるため好ましい。
【００７２】
本発明の熱硬化性樹脂組成物は、本発明の効果を損なわない範囲で、（Ｃ）活性エステル基を有する化合物以外の硬化剤を含有してもよく、例えば、フェノール性水酸基を有する化合物、ポリカルボン酸およびその酸無水物、シアネートエステル基を有する化合物、マレイミド基を有する化合物、脂環式オレフィン重合体等が挙げられる。
【００７３】
［（Ｄ）無機フィラー］
本発明の硬化性樹脂組成物は、（Ｄ）無機フィラーを含む。（Ｄ）無機フィラーを含むことによって、得られる硬化物の硬化収縮を抑制し、より低ＣＴＥとなり、密着性、硬度、絶縁層の周囲にある銅等の導体層と熱強度を合わせることによるクラック耐性等の熱特性を向上させることができる。（Ｄ）無機フィラーとしては従来公知の無機フィラーが使用でき、特定のものに限定されないが、例えば、硫酸バリウム、チタン酸バリウム、無定形シリカ、結晶性シリカ、溶融シリカ、球状シリカなどのシリカ、タルク、クレー、ノイブルグ珪土粒子、ベーマイト、炭酸マグネシウム、炭酸カルシウム、酸化チタン、酸化アルミニウム、水酸化アルミニウム、窒化ケイ素、窒化アルミニウム、ジルコン酸カルシウム等の体質顔料や、銅、錫、亜鉛、ニッケル、銀、パラジウム、アルミニウム、鉄、コバルト、金、白金等の金属粉体が挙げられる。（Ｄ）無機フィラーは球状粒子であることが好ましい。中でもシリカが好ましく、硬化性樹脂組成物の硬化物の硬化収縮を抑制し、より低ＣＴＥとなり、また、密着性、硬度などの特性を向上させることができる。（Ｄ）無機フィラーの平均粒子径（メディアン径、Ｄ５０）は、０．０１〜１０μｍであることが好ましい。（Ｄ）無機フィラーとしては、平均粒子径が０．０１〜３μｍのシリカであることが好ましい。なお、本明細書において、（Ｄ）無機フィラーの平均粒子径は、一次粒子の粒径だけでなく、二次粒子（凝集体）の粒径も含めた平均粒子径である。平均粒子径は、レーザー回折式粒子径分布測定装置により求めることができる。レーザー回折法による測定装置としては、マイクロトラック・ベル社製マイクロトラックＭＴ３０００ＩＩなどが挙げられる。
【００７４】
（Ｄ）無機フィラーは、表面処理された無機フィラーであることが好ましい。表面処理としては、カップリング剤による表面処理や、アルミナ処理等の有機基を導入しない表面処理がされていてもよい。（Ｄ）無機フィラーの表面処理方法は特に限定されず、公知慣用の方法を用いればよく、硬化性反応基を有する表面処理剤、例えば、硬化性反応基を有するカップリング剤等で（Ｄ）無機フィラーの表面を処理すればよい。
【００７５】
（Ｄ）無機フィラーの表面処理は、カップリング剤による表面処理であることが好ましい。カップリング剤としては、シラン系、チタネート系、アルミネート系およびジルコアルミネート系等のカップリング剤が使用できる。中でもシラン系カップリング剤が好ましい。かかるシラン系カップリング剤の例としては、ビニルトリメトキシシラン、ビニルトリエトキシシラン、Ｎ−（２−アミノメチル）−３−アミノプロピルメチルジメトキシシラン、Ｎ−（２−アミノエチル）−３−アミノプロピルトリメトキシシラン、３−アミノプロピルトリエトキシシラン、３−アニリノプロピルトリメトキシシラン、３−グリシドキシプロピルトリメトキシシラン、３−グリシドキシプロピルメチルジメトキシシラン、２−（３，４−エポキシシクロヘキシル）エチルトリメトキシシラン、３−メタクリロキシプロピルトリメトキシシラン、３−メルカプトプロピルトリメトキシシラン、Ｎ−フェニル−３−アミノプロピルトリメトキシシラン等を挙げることができ、これらは単独で、あるいは併用して使用することができる。これらのシラン系カップリング剤は、予め無機フィラーの表面に吸着あるいは反応により固定化されていることが好ましい。ここで、無機フィラー１００質量部に対するカップリング剤の処理量は、例えば、０．１〜１０質量部である。
【００７６】
硬化性反応基としては熱硬化性反応基が好ましい。熱硬化性反応基としては、水酸基、カルボキシル基、イソシアネート基、アミノ基、イミノ基、エポキシ基、オキセタニル基、メルカプト基、メトキシメチル基、メトキシエチル基、エトキシメチル基、エトキシエチル基、オキサゾリン基等が挙げられる。中でも、アミノ基およびエポキシ基のいずれか少なくとも１種が好ましい。なお、表面処理された無機フィラーは、熱硬化性反応基に加え、光硬化性反応基を有していてもよい。
【００７７】
なお、表面処理がされた無機フィラーは、表面処理された状態で硬化性樹脂組成物からの樹脂層に含有されていればよく、前記樹脂層を形成する硬化性樹脂組成物に無機フィラーと表面処理剤とを別々に配合して組成物中で無機フィラーが表面処理されてもよいが、予め表面処理した無機フィラーを配合することが好ましい。予め表面処理した無機フィラーを配合することによって、別々に配合した場合に残存しうる表面処理で消費されなかった表面処理剤によるクラック耐性等の低下を防ぐことができる。予め表面処理する場合は、溶剤や硬化性樹脂に無機フィラーを予備分散した予備分散液を配合することが好ましく、表面処理した無機フィラーを溶剤に予備分散し、該予備分散液を組成物に配合するか、表面未処理の無機フィラーを溶剤に予備分散する際に十分に表面処理した後、該予備分散液を組成物に配合することがより好ましい。
【００７８】
（Ｄ）無機フィラーは、粉体または固体状態でエポキシ樹脂等と配合してもよく、溶剤や分散剤と混合してスラリーとした後でエポキシ樹脂等と配合してもよい。
【００７９】
（Ｄ）無機フィラーは、１種を単独で用いてもよく、２種以上の混合物として用いてもよい。（Ｄ）無機フィラーの配合量は、樹脂組成物中の固形分を１００質量％とした場合、低ＣＴＥ化の観点から、５０質量％以上が好ましく、６０質量％以上がより好ましく、６５質量％以上がさらに好ましい。また、硬化膜の靭性の観点から、９０質量％以下が好ましく、８０質量％以下がより好ましく、７５質量％以下が特に好ましい。
なお、本明細書において、樹脂組成物中の固形分とは有機溶剤を除く成分を意味する。
【００８０】
［熱可塑性樹脂］
本発明の硬化性樹脂組成物は、得られる硬化膜の機械的強度を向上させるために、さらに熱可塑性樹脂を含有することができる。熱可塑性樹脂は、溶剤に可溶であることが好ましい。溶剤に可溶である場合、ドライフィルム化した場合に柔軟性が向上し、クラックの発生や粉落ちを抑制できる。熱可塑性樹脂としては、熱可塑性ポリヒドロキシポリエーテル樹脂や、エピクロルヒドリンと各種２官能フェノール化合物の縮合物であるフェノキシ樹脂或いはその骨格に存在するヒドロキシエーテル部の水酸基を各種酸無水物や酸クロリドを使用してエステル化したフェノキシ樹脂、ポリビニルアセタール樹脂、ポリアミド樹脂、ポリアミドイミド樹脂、ブロック共重合体等が挙げられる。熱可塑性樹脂は１種を単独または２種以上を組み合わせて用いることができる。これら熱可塑性樹脂の中でも、誘電正接を低く維持したまま、ガラス転移温度を向上させることができるので、フェノキシ樹脂が好ましい。
【００８１】
ポリビニルアセタール樹脂としては、例えば、ポリビニルアルコール樹脂をアルデヒドでアセタール化することで得られる。前記アルデヒドとしては、特に限定されず、例えば、ホルムアルデヒド、アセトアルデヒド、プロピオンアルデヒド、ブチルアルデヒド、アミルアルデヒド、ヘキシルアルデヒド、ヘプチルアルデヒド、２−エチルヘキシルアルデヒド、シクロヘキシルアルデヒド、フルフラール、ベンズアルデヒド、２−メチルベンズアルデヒド、３−メチルベンズアルデヒド、４−メチルベンズアルデヒド、ｐ−ヒドロキシベンズアルデヒド、ｍ−ヒドロキシベンズアルデヒド、フェニルアセトアルデヒド、β−フェニルプロピオンアルデヒド等が挙げられ、ブチルアルデヒドが好ましい。
【００８２】
フェノキシ樹脂の具体例としては、東都化成社製のＦＸ２８０Ｓ、ＦＸ２９３、三菱ケミカル社製のｊＥＲ（登録商標）ＹＸ８１００ＢＨ３０、ｊＥＲ（登録商標）ＹＸ６９５４ＢＨ３０、ＹＬ６９５４、ＹＬ６９７４、ｊＥＲ（登録商標）ＹＸ７２００Ｂ３５等が挙げられる。また、ポリビニルアセタール樹脂の具体例としては、積水化学工業社製のエスレックＫＳシリーズ、ポリアミド樹脂としては、日立化成社製のＫＳ５０００シリーズ、日本化薬社製のＢＰシリーズ、さらに、ポリアミドイミド樹脂としては、日立化成社製のＫＳ９０００シリーズ等が挙げられる。熱可塑性樹脂の配合量は、樹脂組成物中の（Ａ）窒素原子を含むエポキシ樹脂、（Ｂ）窒素原子を含まないエポキシ樹脂、および（Ｃ）活性エステル基を有する化合物の合計を１００質量％とした場合、得られる硬化膜の機械的強度の観点から、０．１質量％以上が好ましく、０．３質量％以上がより好ましい。また、硬化膜の誘電特性の観点から、２０質量％以下が好ましく、１５質量％以下がより好ましい。
【００８３】
［硬化促進剤］
本発明の硬化性樹脂組成物は、硬化促進剤を含有することができる。硬化促進剤は、熱硬化反応を促進させるものであり、密着性、耐薬品性、耐熱性等の特性をより一層向上させるために使用される。本発明において、硬化促進剤は、（Ａ）窒素原子を含むエポキシ樹脂、（Ｂ）窒素原子を含まないエポキシ樹脂、および（Ｃ）活性エステル基を有する化合物の反応を主に促進させるために使用可能である。
【００８４】
（Ａ）窒素原子を含むエポキシ樹脂および（Ｂ）窒素原子を含まないエポキシ樹脂と（Ｃ）活性エステル基を有する化合物等との硬化反応の硬化促進剤の具体例としては、イミダゾールおよびその誘導体；アセトグアナミン、ベンゾグアナミン等のグアナミン類；ジアミノジフェニルメタン、ｍ−フェニレンジアミン、ｍ−キシレンジアミン、ジアミノジフェニルスルフォン、ジシアンジアミド、尿素、尿素誘導体、メラミン、多塩基ヒドラジド等のポリアミン類；これらの有機酸塩および／またはエポキシアダクト；三フッ化ホウ素のアミン錯体；エチルジアミノ−Ｓ−トリアジン、２，４−ジアミノ−Ｓ−トリアジン、２，４−ジアミノ−６−キシリル−Ｓ−トリアジン等のトリアジン誘導体類；トリメチルアミン、トリエタノールアミン、Ｎ，Ｎ−ジメチルオクチルアミン、Ｎ−ベンジルジメチルアミン、ピリジン、ジメチルアミノピリジン、Ｎ−メチルモルホリン、ヘキサ（Ｎ−メチル）メラミン、２，４，６−トリス（ジメチルアミノフェノール）、テトラメチルグアニジン、ｍ−アミノフェノール等のアミン類；ポリビニルフェノール、ポリビニルフェノール臭素化物、フェノールノボラック、アルキルフェノールノボラック等のポリフェノール類；トリブチルホスフィン、トリフェニルホスフィン、トリス−２−シアノエチルホスフィン等の有機ホスフィン類；トリ−ｎ−ブチル（２，５−ジヒドロキシフェニル）ホスホニウムブロマイド、ヘキサデシルトリブチルホスホニウムクロライド等のホスホニウム塩類；ベンジルトリメチルアンモニウムクロライド、フェニルトリブチルアンモニウムクロライド等の４級アンモニウム塩類；前記多塩基酸無水物；ジフェニルヨードニウムテトラフルオロボロエート、トリフェニルスルホニウムヘキサフルオロアンチモネート、２，４，６−トリフェニルチオピリリウムヘキサフルオロホスフェート等の光カチオン重合触媒；スチレン−無水マレイン酸樹脂；フェニルイソシアネートとジメチルアミンの等モル反応物や、トリレンジイソシアネート、イソホロンジイソシアネート等の有機ポリイソシアネートとジメチルアミンの等モル反応物、金属触媒等の従来公知の硬化促進剤が挙げられる。硬化促進剤の中でも、イミダゾールおよびその誘導体、ジメチルアミノピリジンが好ましく、より高Ｔｇかつ低誘電正接の硬化物が得られることから、ジメチルアミノピリジンがより好ましい。
【００８５】
硬化促進剤は、１種を単独または２種以上混合して用いることができる。硬化促進剤が本発明の硬化性樹脂組成物に配合される場合、その配合量は、（Ａ）〜（Ｃ）成分の合計量を１００質量％とした場合、熱硬化反応前の樹脂組成物の保存安定性の観点から、５質量％以下が好ましく、３質量％以下がより好ましい、また、硬化性の観点から、０．０１質量％以上が好ましく、０．１質量％以上がより好ましい。
【００８６】
［ゴム状粒子］
本発明の硬化性樹脂組成物は、必要に応じてゴム状粒子を含有することができる。このようなゴム状粒子としては、ポリブタジエンゴム、ポリイソプロピレンゴム、ウレタン変性ポリブタジエンゴム、エポキシ変性ポリブタジエンゴム、アクリロニトリル変性ポリブタジエンゴム、カルボキシル基変性ポリブタジエンゴム、カルボキシル基または水酸基で変性したアクリロニトリルブタジエンゴム、およびそれらの架橋ゴム粒子、コアシェル型ゴム粒子等が挙げられ、１種を単独または２種以上を組み合わせて用いることができる。これらのゴム状粒子は、得られる硬化膜の柔軟性を向上させたり、クラック耐性が向上したり、酸化剤による表面粗化処理を可能とし、銅箔等との密着強度を向上させるために添加される。
【００８７】
ゴム状粒子の平均粒子径は０．００５〜１μｍの範囲が好ましく、０．２〜１μｍの範囲がより好ましい。本発明におけるゴム状粒子の平均粒子径は、レーザー回折式粒子径分布測定装置により求めることができる。例えば、適当な有機溶剤にゴム状粒子を超音波などにより均一に分散させ、マイクロトラック・ベル社製Ｎａｎｏｔｒａｃ  ｗａｖｅを用いて、ゴム状粒子の粒度分布を質量基準で作成し、そのメディアン径を平均粒子径とすることで測定することができる。
【００８８】
［難燃剤］
本発明の硬化性樹脂組成物は、難燃剤を含有することができる。難燃剤としては、水酸化アルミニウム、水酸化マグネシウム等の水和金属系、赤燐、燐酸アンモニウム、炭酸アンモニウム、ホウ酸亜鉛、錫酸亜鉛、モリブデン化合物系、臭素化合物系、塩素化合物系、燐酸エステル、含燐ポリオール、含燐アミン、メラミンシアヌレート、メラミン化合物、トリアジン化合物、グアニジン化合物、シリコンポリマー等が使用できる。難燃剤は、１種を単独または２種以上を組み合わせて用いることができる。
【００８９】
［有機溶剤］
有機溶剤としては、特に制限はないが、例えば、ケトン類、芳香族炭化水素類、グリコールエーテル類、グリコールエーテルアセテート類、エステル類、アルコール類、脂肪族炭化水素、石油系溶剤などが挙げることができる。より具体的には、メチルエチルケトン、シクロヘキサノン、メチルブチルケトン、メチルイソブチルケトン等のケトン類；トルエン、キシレン、テトラメチルベンゼン等の芳香族炭化水素類；セロソルブ、メチルセロソルブ、ブチルセロソルブ、カルビトール、メチルカルビトール、ブチルカルビトール、エチレングリコールモノメチルエーテル、エチレングリコールモノエチルエーテル、エチレングリコールモノブチルエーテル、プロピレングリコールモノメチルエーテル、ジプロピレングリコールモノメチルエーテル、ジプロピレングリコールジエチルエーテル、トリエチレングリコールモノエチルエーテル等のグリコールエーテル類；酢酸エチル、酢酸ブチル、酢酸イソブチル、エチレングリコールモノエチルエーテルアセテート、ジプロピレングリコールメチルエーテルアセテート、プロピレングリコールメチルエーテルアセテート、プロピレングリコールエチルエーテルアセテート、プロピレングリコールブチルエーテルアセテートなどのエステル類；エタノール、プロパノール、２−メトキシプロパノール、ｎ−ブタノール、イソブチルアルコール、イソペンチルアルコール、エチレングリコール、プロピレングリコール等のアルコール類；オクタン、デカン等の脂肪族炭化水素；石油エーテル、石油ナフサ、水添石油ナフサ、ソルベントナフサ等の石油系溶剤等の他、Ｎ，Ｎ−ジメチルホルムアミド（ＤＭＦ）、テトラクロロエチレン、テレビン油等が挙げられる。また、丸善石油化学社製スワゾール１０００、スワゾール１５００、三共化学社製ソルベント＃１００、ソルベント＃１５０、シェルケミカルズジャパン社製シェルゾールＡ１００、シェルゾールＡ１５０、出光興産社製イプゾール１００番、イプゾール１５０番等の有機溶剤を用いてもよい。有機溶剤は、１種を単独または２種以上を組み合わせて用いることができる。
【００９０】
ドライフィルム化した場合、樹脂層中の残留溶剤量が、０．１〜１０．０質量％であることが好ましくい。残留溶剤が１０．０質量％以下であると、熱硬化時の突沸を抑え、表面の平坦性がより良好となる。また、溶融粘度が下がり過ぎて樹脂が流れてしまうことを抑制でき、平坦性が良好となる。残留溶剤が０．１質量％以上であると、ラミネート時の流動性が良好で、平坦性および埋め込み性がより良好となる。
【００９１】
［その他の成分］
本発明の硬化性樹脂組成物は、さらに必要に応じて、シリコンパウダー、フッ素パウダー、ナイロンパウダー等の有機フィラー、フタロシアニン・ブルー、フタロシアニン・グリーン、アイオジン・グリーン、ジスアゾイエロー、クリスタルバイオレット、酸化チタン、カーボンブラック、ナフタレンブラック等の従来公知の着色剤、アスベスト、オルベン、ベントン、微紛シリカ等の従来公知の増粘剤、シリコーン系、フッ素系、高分子系等の消泡剤および／またはレベリング剤、チアゾール系、トリアゾール系、シランカップリング剤等の密着性付与剤、チタネート系、アルミニウム系の従来公知の添加剤類を用いることができる。
【００９２】
本発明の硬化性樹脂組成物は、ドライフィルム化して用いても液状として用いても良い。液状として用いる場合は、１液性でも２液性以上でもよいが、保存安定性の観点から２液性以上であることが好ましい。
【００９３】
＜ドライフィルム＞
本発明のドライフィルムは、本発明の硬化性樹脂組成物をキャリアフィルム上に塗布し、乾燥して、乾燥塗膜としての樹脂層を形成することにより、製造することができる。樹脂層上には、必要に応じて、保護フィルムをラミネートすることができる。
【００９４】
キャリアフィルムとは、ドライフィルムの樹脂層を支持する役割を有するものであり、該樹脂層を形成する際に、硬化性樹脂組成物が塗布されるフィルムである。キャリアフィルムとしては、例えば、ポリエチレンテレフタレートやポリエチレンナフタレート等のポリエステルフィルム、ポリイミドフィルム、ポリアミドイミドフィルム、ポリエチレンフィルム、ポリテトラフルオロエチレンフィルム、ポリプロピレンフィルム、ポリスチレンフィルム等の熱可塑性樹脂からなるフィルム、および、表面処理した紙等を用いることができる。これらの中でも、耐熱性、機械的強度、取扱性等の観点から、ポリエステルフィルムを好適に使用することができる。キャリアフィルムの厚さは、特に制限されるものではないが概ね１０〜１５０μｍの範囲で用途に応じて適宜選択される。キャリアフィルムの樹脂層を設ける面には、離型処理が施されていてもよい。また、キャリアフィルムの樹脂層を設ける面には、スパッタもしくは銅箔が形成されていてもよい。
【００９５】
保護フィルムとは、ドライフィルムの樹脂層の表面に塵等が付着するのを防止するとともに取扱性を向上させる目的で、樹脂層のキャリアフィルムとは反対の面に設けられる。保護フィルムとしては、例えば、前記キャリアフィルムで例示した熱可塑性樹脂からなるフィルム、および、表面処理した紙等を用いることができるが、これらの中でも、ポリエステルフィルムおよびポリエチレンフィルム、ポリプロピレンフィルムが好ましい。保護フィルムの厚さは、特に制限されるものではないが概ね１０〜１５０μｍの範囲で用途に応じて適宜選択される。保護フィルムの樹脂層を設ける面には、離型処理が施されていてもよい。
【００９６】
＜樹脂付き銅箔＞
本発明の樹脂付き銅箔は、本発明の硬化性樹脂組成物を銅箔またはキャリア付き銅箔の銅箔面に塗布、乾燥して得られる樹脂層を有する。
【００９７】
［キャリア付き銅箔］
キャリア付き銅箔は、キャリア箔および銅箔をこの順に備えた構成であればよく、本発明の硬化性樹脂組成物からなる樹脂層は、銅箔と接するように積層されていればよい。銅箔としては極薄銅箔を用いることが好ましい。
【００９８】
キャリア箔としては、銅箔、アルミニウム箔、ステンレス（ＳＵＳ）箔、表面をメタルコーティングした樹脂フィルム等が挙げられ、銅箔であることが好ましい。銅箔は、電解銅箔でも圧延銅箔でもよい。キャリア箔の厚さは、通常は２５０μｍ以下であり、好ましくは９〜２００μｍである。なお、キャリア箔と銅箔との間に、必要に応じて剥離層を形成してもよい。
【００９９】
銅箔の形成方法は特に限定されないが、極薄銅箔とすることが好ましく、無電解銅めっき法、電解銅めっき法等の湿式成膜法、スパッタリング、化学蒸着等の乾式成膜法、また、これらの組合せにより形成することができる。極薄銅箔の厚さは、０．１〜７．０μｍであることが好ましく、０．５〜５．０μｍであることがより好ましく、１．０〜３．０μｍであることがさらに好ましい。
【０１００】
＜硬化物＞
本発明の硬化物は、本発明の硬化性樹脂組成物、本発明のドライフィルムの樹脂層、又は本発明の樹脂付き銅箔の樹脂層を硬化して得られる。
【０１０１】
硬化する方法は特に限定されず、従来公知の方法で硬化させればよく、例えば、１５０〜２３０℃で加熱して硬化すればよい。硬化性樹脂組成物を用いたプリント配線板の製造方法としては、例えば、キャリアフィルムと保護フィルムとの間に樹脂層が挟まれた三層構造のドライフィルムの場合、下記のような方法でプリント配線板を製造することができる。ドライフィルムからキャリアフィルムまたは保護フィルムのどちらかを剥離し、回路パターンが形成された回路基板に加熱ラミネートした後、熱硬化させる。熱硬化は、オーブン中で硬化、もしくは熱板プレスで硬化させてもよい。回路が形成された基材と本発明のドライフィルムをラミネートもしくは熱板プレスする際に、銅箔もしくは回路形成された基材を同時に積層することもできる。回路パターンが形成された基板上の所定の位置に対応する位置に、レーザー照射またはドリルでパターンやビアホールを形成し、回路配線を露出させることで、プリント配線板を製造することができる。この際、パターンやビアホール内の回路配線上に除去しきれないで残留した成分（スミア）が存在する場合にはデスミア処理を行う。キャリアフィルムまたは保護フィルムのうち残った方は、ラミネート後、熱硬化後、レーザー加工後またはデスミア処理後のいずれかに、剥離すればよい。
【０１０２】
また、本発明の樹脂付き銅箔を用いてプリント配線板を製造する場合、樹脂層を回路パターンが形成された回路基板に積層し、銅箔を配線層の全部または一部としてモディファイド・セミアディティブプロセス（ＭＳＡＰ）法で回路を形成し、ビルドアップ配線板を製造してもよい。また、銅箔を除去してセミアディティブプロセス（ＳＡＰ）法で回路を形成したビルドアップ配線板を製造してもよい。また、半導体集積回路上へ樹脂付銅箔の積層と回路形成を交互に繰りかえすダイレクト・ビルドアップ・オン・ウェハーでプリント配線板を製造してもよい。また、コア基板を用いずに、樹脂層と導体層とが交互に積層されたコアレスビルドアップ法を用いてもよい。
【０１０３】
＜電子部品＞
本発明の電子部品は、本発明の硬化物、すなわち、本発明の硬化性樹脂組成物、本発明のドライフィルムの樹脂層、又は本発明の樹脂付き銅箔の樹脂層の硬化物を有する。
電子部品としては、例えば、プリント配線板の永久保護膜が挙げられ、中でもソルダーレジスト層、層間絶縁層、フレキシブルプリント配線板のカバーレイが挙げられる。また、プリント配線板以外の用途、例えば、インダクタなどの受動部品も電子部品に含まれる。
【０１０４】
本発明の硬化性樹脂組成物は、上述の用途以外に、プリント配線板の永久穴埋め、例えば、スルーホールやビアホール等の穴埋めにも好適に用いることができる。また、半導体チップ用の封止材や、銅張積層板（ＣＣＬ）やプリプレグの材料としても用いることができる。
【０１０５】
また、本発明の硬化性樹脂組成物の硬化物は誘電特性に優れることから、これを用いることにより高周波用途においても伝送品質が良好とされる。高周波用途の具体例としては、例えば、自動運転向けミリ波レーダーやミリ波センサー用基板、高速通信対応モバイル用マザーボードやモディファイド・セミアディティブプロセス（ＭＳＡＰ）法で回路を形成するＳＬＰ（Ｓｕｂｓｔｒａｔｅ−Ｌｉｋｅ  ＰＣＢ）、モバイルおよびパソコン用アプリケーションプロセッサ（ＡＰ）、基地局用サーバーやルーター向け高多層基板、アンテナ向け基板や半導体封止材料などが挙げられる。
【０１０６】
さらに、本発明のドライフィルムを用いて、配線を貼り合わせることによって配線板を形成してもよい。
【０１０７】
本発明の硬化性樹脂組成物を用いた回路形成材料の形態は、モディファイド・セミアディティブプロセス（ＭＳＡＰ）対応の樹脂付き銅箔（ＲＣＣ：Ｒｅｓｉｎ−Ｃｏａｔｅｄ−Ｃｏｐｐｅｒ）やセミアディティブプロセス（ＳＡＰ）対応のビルドアップフィルムであってもよい。
【０１０８】
本発明の硬化物の誘電正接は特に限定されないが、本発明によれば低い誘電正接の硬化物を得ることが可能であり、例えば、周波数１０ＧＨｚ、２３℃にて、０．００３以下、さらには０．００２以下、またさらには０．００１以下とすることも可能である。
【実施例】
【０１０９】
以下、実施例を示して本発明について具体的に説明するが、本発明はこれらの実施例のみに限定されるものではない。なお、以下において特に断りのない限り、「部」、「％」は、質量部、質量％を意味するものとする。
【０１１０】
（（Ｃ）活性エステル基を有する化合物の合成）
［合成例１］
温度計、滴下ロート、冷却管、分留管、撹拌器を取り付けたフラスコにイソフタル酸クロリド  ２０３．０ｇ（酸クロリド基のモル数：２．０モル）とトルエン  １３３８ｇを仕込み系内を減圧窒素置換し溶解させた。次いで、α−ナフトール９６．０ｇ（０．６７モル）、ジシクロペンタジエンフェノール樹脂２２０ｇ（フェノール性水酸基のモル数：１．３３モル）を仕込み、系内を減圧窒素置換し溶解させた。その後、テトラブチルアンモニウムブロマイド  １．１２ｇを溶解させ、窒素ガスパージを施しながら、系内を６０℃以下に制御して、２０％水酸化ナトリウム水溶液４００ｇを３時間かけて滴下した。次いでこの条件下で１．０時間撹拌を続けた。反応終了後、静置分液し、水層を取り除いた。更に反応物が溶解しているトルエン相に水を投入して約１５分間撹拌混合し、静置分液して水層を取り除いた。水層のｐＨが７になるまでこの操作を繰り返した。その後、デカンタ脱水で水分を除去し固形分６５％のトルエン溶液状態にある活性エステル基を有する化合物（Ｃ−１）を得た。
得られた活性エステル基を有する化合物（Ｃ−１）の固形分換算のエステル基当量は２２３ｇ／ｍｏｌであった。
【０１１１】
［合成例２］
温度計、滴下ロート、冷却管、分留管、撹拌器を取り付けたフラスコに、２，７−ジヒドロキシナフタレン  ３２０ｇ（２．０モル）、ベンジルアルコール  １８４ｇ（１．７モル）、パラトルエンスルホン酸・１水和物  ５．０ｇを仕込み、室温下、窒素を吹き込みながら撹拌した。その後、１５０℃に昇温し、生成する水を系外に留去しながら４時間攪拌した。反応終了後、メチルイソブチルケトン  ９００ｇ、２０％水酸化ナトリウム水溶液  ５．４ｇを添加して中和した後、分液により水層を除去し、水２８０ｇで３回水洗を行い、メチルイソブチルケトンを減圧下除去してベンジル変性ナフタレン化合物（Ｃ−２中間体）を４６０ｇ得た。得られたベンジル変性ナフタレン化合物（Ｃ−２中間体）は黒色固体であり、水酸基当量は１８０グラム／当量であった。
次いで、温度計、滴下ロート、冷却管、分留管、撹拌器を取り付けた別のフラスコに、イソフタル酸クロリド  ２０３．０ｇ（酸クロリド基のモル数：２．０モル）とトルエン  １４００ｇを仕込み、系内を減圧窒素置換し溶解させた。次いで、α−ナフトール  ９６．０ｇ（０．６７モル）、ベンジル変性ナフタレン化合物（Ｂ−２中間体）  ２４０ｇ（フェノール性水酸基のモル数：１．３３モル）を仕込み、系内を減圧窒素置換し溶解させた。その後、テトラブチルアンモニウムブロマイド  ０．７０ｇを溶解させ、窒素ガスパージを施しながら、系内を６０℃以下に制御して、２０％水酸化ナトリウム水溶液  ４００ｇを３時間かけて滴下した。次いでこの条件下で１．０時間撹拌を続けた。反応終了後、静置分液し、水層を取り除いた。更に反応物が溶解しているトルエン層に水を投入して１５分間撹拌混合し、静置分液して水層を取り除いた。水層のｐＨが７になるまでこの操作を繰り返した。その後、デカンタ脱水で水分を除去し固形分６５質量％のトルエン溶液状態にある活性エステル基を有する化合物（Ｃ−２）を得た。得られた活性エステル基を有する化合物（Ｃ−２）の固形分換算のエステル基当量は２３０ｇ／ｍｏｌであった。
【０１１２】
＜１．実施例１〜１３および比較例１〜３の硬化性樹脂組成物の調製＞
下記表１の実施例、比較例に示す種々の成分と共に表１に示す割合（質量部）にて混錬混合し、硬化後フィルム作製用の硬化性樹脂組成物を調製した。なお、表中の数値は質量部（固形分換算）を示す。
前記各硬化性樹脂組成物について、以下に示すように、試験用試料を作成し、ガラス転移温度（Ｔｇ）、誘電正接、及びピール強度の評価を行った。その結果を表１に示す。
【０１１３】
＜硬化後フィルムの作製＞
フィルムアプリケーターを用いて、硬化性樹脂組成物を実施例および比較例ごとに銅箔（古河電気工業社製Ｆ２−ＷＳ、１８μｍ厚）の光沢面上に塗布し、熱風循環式乾燥炉にて９０℃で１０分間乾燥後、続けて２００℃で６０分間硬化させた後、銅箔を剥離し、厚み約４０μｍの硬化後フィルム（硬化膜）を作製した。
【０１１４】
＜ガラス転移温度（Ｔｇ）の測定＞
前記＜硬化後フィルムの作製＞で得られたサンプルを測定サイズ（３ｍｍ×１０ｍｍのサイズ）に切り出し、ティー・エイ・インスツルメント社製ＴＭＡ  Ｑ４００ＥＭを用いて、ガラス転移温度（Ｔｇ）を測定した。１０℃／ｍｉｎの昇温速度で室温より昇温、連続して２回測定し、２回目における線熱膨張係数の異なる２接線の交点であるガラス転移温度（Ｔｇ）を下記の基準で評価した。
◎：１７５℃以上  
○：１７５℃未満〜１７０℃以上
×：１７０℃未満
−：得られる硬化物が脆い為、強度不足により測定不可
【０１１５】
＜誘電正接（Ｄｆ）の測定＞
前記＜硬化後フィルムの作製＞で得られたサンプルを測定サイズ（５０ｍｍ×６０ｍｍのサイズ）に切り出し、ＳＰＤＲ誘電体共振器とネットワークアナライザー（ともにアジレント社製）を用い、２３℃における１０ＧＨｚの誘電正接の測定を行い、下記の基準で評価した。
◎：０．００３未満
○：０．００３以上〜０．００５未満
×：０．００５以上
−：得られる硬化物が脆い為、強度不足により測定不可
【０１１６】
＜ピール強度測定用サンプルの作製＞
（１）積層板の粗化処理
内層回路の形成されたガラス布基材エポキシ樹脂両面銅張積層板［銅箔の厚さ１８μｍ、基板厚み０．３ｍｍ、パナソニック社製Ｒ５７１５ＥＳ］の両面をメック社製ＣＺ８１００に浸漬して銅表面の粗化処理（エッチング量：約１μｍ）を行った。
（２）樹脂付き銅箔の作製
フィルムアプリケーターを用いて、硬化性樹脂組成物を各実施例および比較例ごとにキャリア付き極薄銅箔（三井金属社製ＭＴ１８Ｅｘ、極薄銅３μｍ厚）の極薄銅箔面上に塗布し、熱風循環式乾燥炉にて９０℃で１０分間乾燥し、樹脂層の厚み約４０μｍの樹脂付き銅箔を得た。
（３）樹脂付き銅箔のラミネート
バッチ式真空加圧ラミネーターＭＶＬＰ−５００（名機製作所社製）を用いて、粗化処理（１）を行った積層板の両面に、樹脂付き銅箔（２）の樹脂組成物塗工面をラミネートした。ラミネートは、３０秒間減圧して気圧を１３ｈＰａ以下とし、その後３０秒間、８０℃、圧力０．５ＭＰａでプレスすることにより行った。
（４）樹脂組成物の硬化
樹脂付き銅箔をラミネートした積層板（３）を、熱風循環式乾燥炉にて１７０℃で３０分間、硬化させた。
（５）電解銅めっき
硬化後、積層板の両面からキャリア銅箔を剥離し、電解銅めっきにより、両面の極薄銅箔（３μｍ）を約２５μｍ厚にした。
（６）アニール処理
電解銅めっき後の積層板を、熱風循環式乾燥炉にて２００℃で６０分間、アニール処理を行った。
【０１１７】
＜ピール強度の測定＞
前記の方法で作製したサンプルを用いて、ＪＩＳ  Ｃ６４８１に従って測定し、下記の基準で評価した。
◎：０．５ｋＮ／ｍ以上
○：０．５ｋＮ／ｍ未満０．４ｋＮ／ｍ以上
×：０．４ｋＮ／ｍ未満
−：得られる硬化物が脆い為、強度不足により測定不可
【０１１８】
【表１】
0006867459.tif 000016
【０１１９】
表中の成分の詳細は以下のとおりである。
ｊＥＲ（登録商標）６３０：   以下の化学構造式を主成分とするエポキシ樹脂（三菱ケミカル株式会社製）
【化１５】
0006867459.tif 000017
ｊＥＲ（登録商標）６０４：  以下の化学構造式を主成分とするエポキシ樹脂  （三菱ケミカル社製）
【化１６】
0006867459.tif 000018
ＥＰＩＣＬＯＮ （登録商標) ＥＸＡ−８３５ＬＶ:  ナフタレン型４官能エポキシ樹脂  （ＤＩＣ社製）
ＮＣ−３０００−Ｈ:  ビフェニル骨格含有多官能固形エポキシ樹脂（日本化薬社製）
Ｃ−１：  合成例１により製造
Ｃ−２：  合成例２により製造
ＳＯ−Ｃ２:  フェニルアミノシラン処理した球状シリカ（平均粒径：０．５μｍ、単位質量あたりのカーボン量０．１８）（アドマテックス社製）
ＹＸ６９５４  ＢＨ３０：  フェノキシ樹脂  （三菱ケミカル社製）
ＩＢ２ＰＺ：  １−ベンジル−２−フェニルイミダゾール
【０１２０】
実施例の硬化性樹脂組成物は、高耐熱性と高密着性と低誘電正接とを兼ね備えていることがわかる。